СТАЛЬ
STEEL

Изобретение относится к области черной металлургии, а именно к составам сталей, которые могут быть использованы в автомобильной промышленности.
2
Известна сталь, содержащая, мас.%: углерод 0,001-0,006; кремний 0,1-1,0; марганец 0,1-1,0; хром 20,0-24,0; алюминий 3,5-4,5; азот 0,001-0,005; молибден 0,5-1,5; иттрий 0,03-0,05; железо - остальное [1]. Работа развития трещин такой стали составляет 9,6 кгм/см.
Задача изобретения - увеличение работы развития трещин стали.
Технический результат достигается тем, что сталь, содержащая углерод, кремний, марганец, хром, алюминий, молибден, иттрий, дополнительно содержит ванадий при следующем соотношении компонентов, мас.%: углерод 0,004-0,006; кремний 0,004-0,006; марганец 0,02-0,03, хром 0,1-0,15; алюминий 1,7-2,3; молибден 0,8-1,2; иттрий 0,2-0,3; ванадий 0,4-0,6, железо - остальное.
В таблице приведены составы стали.
Таблица
Компоненты
Состав, мас.%:
1
2
3
Углерод
0,004
0,005
0,006
Кремний
0,006
0,005
0,004
Марганец
0,02
0,025
0,03
Хром
0,15
0,13
0,1
Алюминий
2,3
2,0
1,7
Молибден
1,2
1,0
0,8
Иттрий
0,2
0,25
0,3
Продолжение таблицы
Компоненты
Состав, мас.%:
1
2
3
Ванадий
0,6
0,5
0,4
Железо
остальное
остальное
остальное
Работа развития трещин, кгм/см<sup>2</sup>
не менее 10
не менее 10
не менее 10
В составе стали компоненты проявляют себя следующим образом. Хром и марганец стабилизируют карбиды. Молибден и ванадий упрочняют твердый раствор, препятствуют возникновению трещин при ударе. Алюминий способствует раскислению стали, повышая, тем самым, ее вязкость и пластичность. Иттрий способствует измельчению зерна.
Сталь может быть выплавлена в электропечах. Термическая обработка стали включает закалку при температуре 850°C в масло и отпуск при температуре 530°C.
Источники информации
1. SU 552369, 1977.